(57)【要約】【課題】  軟体動物に対して、耐水性に優れかつ土壌表面等に馴染みの良い忌避成分を含有し、かつ良好な成形加工性を有する、熱可塑組成樹脂組成物ならびにそれを用いた軟体動物忌避材および軟体動物を忌避するための樹脂成形体を提供すること。【解決手段】  本発明の熱可塑性樹脂組成物は、エチレン−エチルアクリレート共重合体樹脂およびパラオキシ安息香酸アルキルを含有する。本発明の熱可塑性樹脂組成物は、カタツムリ、ナメクジなどの軟体動物に対して優れた忌避効果を奏し、食用または観賞用植物の露地栽培またはハウス栽培において当該軟体動物による被害を防止または低減することができる。【選択図】なし【特許請求の範囲】
【請求項１】
エチレン−エチルアクリレート共重合体樹脂およびパラオキシ安息香酸アルキルを含有する、熱可塑性樹脂組成物。
【請求項２】
前記パラキシ安息香酸アルキルの含有量が、前記エチレン−エチルアクリレート共重合体樹脂の含有量１００重量部に対して、５重量部から６０重量部である、請求項１に記載の熱可塑性樹脂組成物。
【請求項３】
前記パラオキシ安息香酸アルキルが、炭素数１から８の直鎖状または分岐鎖状のアルキル基を含む、請求項１または２に記載の熱可塑性樹脂組成物。
【請求項４】
前記パラオキシ安息香酸アルキルが、パラオキシ安息香酸ブチルおよびパラオキシ安息香酸ヘキシルからなる群から選択される少なくとも１種の化合物である、請求項３に記載の熱可塑性樹脂組成物。
【請求項５】
前記エチレン−エチルアクリレート共重合体樹脂が、該エチレン−エチルアクリレート共重合体樹脂の重量を基準として１５重量％から３５重量％のエチルアクリレート単量体成分を含む、請求項１から４のいずれかに記載の熱可塑性樹脂組成物。
【請求項６】
請求項１から５のいずれかに記載の熱可塑性樹脂組成物を有効成分として含有する、軟体動物忌避材。
【請求項７】
請求項１から５のいずれかに記載の熱可塑性樹脂組成物を含む、軟体動物を忌避するための樹脂成形体。
【請求項８】
フィルムまたはシートの形態を有する、請求項７に記載の軟体動物を忌避するための樹脂成形体。
【請求項９】
前記樹脂組成物から構成される忌避層と粘着層とを含む積層体の形態を有する、請求項７に記載の軟体動物を忌避するための樹脂成形体。
【発明の詳細な説明】
【技術分野】
【０００１】
本発明は、熱可塑組成樹脂組成物ならびにそれを用いた軟体動物忌避材および軟体動物を忌避するための樹脂成形体に関し、より詳細には、成形性を保持したまま軟体動物に対して優れた忌避効果を発揮することのできる熱可塑組成樹脂組成物ならびにそれを用いた軟体動物忌避材および軟体動物を忌避するための樹脂成形体に関する。
【背景技術】
【０００２】
野菜、食用キノコ、果樹、花木など多くの食用または観賞用植物が路地栽培やハウス栽培などで栽培されている。これらの栽培において、新芽、果実、蕾、花などの部位にカタツムリ、ナメクジなどの軟体動物が大量に付着する場合がある。こうした軟体動物の大量発生は、栽培する植物の食害や寄生虫による感染症の問題を引き起こすことが懸念されており、軟体動物による被害は深刻である。特に、温暖かつ湿潤な環境下での栽培では、このような被害は甚大になることがある。
【０００３】
栽培植物の軟体動物による被害を防ぐために、従来よりパラホルムアルデヒドやメタアルデヒドを有効成分とする合成薬剤が知られている。しかし、当該薬剤は害虫の駆除および殺虫を目的とするもので、効果が強い反面、栽培植物に付着した場合に植物自体を痛める可能性がある。特に、栽培植物が食用である場合、植物表面に付着した薬剤が人体に及ぼす影響を考慮する必要がある。また、散布に際しては、人、家畜、ペットに対する配慮も必要とされる。
【０００４】
このような合成薬剤の欠点を改良するものとして、ツバキ科植物の種子からの搾油かすを造粒してなる軟体動物忌避剤が提案されている（特許文献１）。しかし、このような搾油かすは、風による飛散や土中への沈下または埋没によって薬効が低下することが想定され、施薬の偏りが起こり易い。また、施薬後も、経時的にあるいは降雨や散水によって薬効が著しく低下することが指摘されている。
【０００５】
粘着剤を表面に塗布した合成樹脂のテープやシートにサポニンを付着させやナメクジ忌避用テープが提案されている（特許文献２）。サポニンは、ツバキ科植物から抽出可能な物質であり、起泡性で溶血作用を有しかつ緩慢な界面活性剤としての性質を有する点で、ナメクジなどの軟体動物に対する忌避剤として機能し得る。しかし、この忌避用テープについても、経時的にあるいは降雨や散水によって薬効が著しく低下することが指摘されている。
【０００６】
さらに、ツバキ科植物の種子の搾油粕から得られた抽出物を、水溶性アクリル樹脂のような水性樹脂に含有させたコ−ティング液をシート地用部材に塗布し、乾燥および／または熱処理をしたり、水性樹脂を架橋を通じて硬化させることにより強度や耐水性を改善した軟体動物用忌避シートが開示されている（特許文献３）。しかし、特許文献３の忌避シートは製造工程が煩雑であり、また硬化した樹脂は剛性が高く取り扱い性が悪いだけでなく、凹凸のある地面への馴染みが悪く、薬効が必ずしも充分に発揮され得るものではない。また水系樹脂は硬化の過程で加熱による水分の蒸発が起こるため、樹脂シート表面に微細な小孔が発生する。このため、初期の薬効は発揮されるが、降雨や散水後の効果の低下が大きい点が指摘されている。
【０００７】
また、サポニンをポリブチレンサクシネ−ト系やポリ乳酸系の生分解性プラスチックに配合し溶融混練して成形したシートが開示されている（特許文献４）。しかし、当該シートにおける生分解性ブラスチックは、シートやフィルムの形態に成形して栽培現場で使用するには未だ高剛性であるのに対し、サポニンの耐水性が不充分であるという点で、上記の課題は充分に解決されるには至っていない。
【先行技術文献】
【特許文献】
【０００８】
【特許文献１】特開平８−１７５９２５号公報
【特許文献２】特開２００２−１７１８９２号公報
【特許文献３】特開２０１３−１５５１１６号公報
【特許文献４】特開２０１７−１３７２６１号公報
【発明の概要】
【発明が解決しようとする課題】
【０００９】
本発明は、上記問題の解決を課題とするものであり、その目的とするところは、軟体動物に対して、耐水性に優れかつ土壌表面等に馴染みの良い忌避成分を含有し、かつ良好な成形加工性を有する、熱可塑組成樹脂組成物ならびにそれを用いた軟体動物忌避材および軟体動物を忌避するための樹脂成形体を提供することにある。
【課題を解決するための手段】
【００１０】
本発明は、エチレン−エチルアクリレート共重合体樹脂およびパラオキシ安息香酸アルキルを含有する、熱可塑性樹脂組成物である。
【００１１】
１つの実施形態では、上記パラキシ安息香酸アルキルの含有量は、上記エチレン−エチルアクリレート共重合体樹脂の含有量１００重量部に対して、５重量部から６０重量部である。
【００１２】
１つの実施形態では、上記パラオキシ安息香酸アルキルは、炭素数１から８の直鎖状または分岐鎖状のアルキル基を含む。
【００１３】
１つの実施形態では、上記パラオキシ安息香酸アルキルは、パラオキシ安息香酸ブチルおよびパラオキシ安息香酸ヘキシルからなる群から選択される少なくとも１種の化合物である。
【００１４】
１つの実施形態では、上記エチレン−エチルアクリレート共重合体樹脂は、該エチレン−エチルアクリレート共重合体樹脂の重量を基準として１０重量％から４５重量％のエチルアクリレート単量体成分を含む。
【００１５】
本発明はまた、上記熱可塑性樹脂組成物を有効成分として含有する、軟体動物忌避材である。
【００１６】
本発明はまた、上記熱可塑性樹脂組成物を含む、軟体動物を忌避するための樹脂成形体である。
【００１７】
１つの実施形態では、上記樹脂成形体はフィルムまたはシートの形態を有する。
【００１８】
１つの実施形態では、上記樹脂組成物から構成される忌避層と粘着層とを含む積層体の形態を有する。
【発明の効果】
【００１９】
本発明によれば、降雨や散水によって忌避成分の薬効が著しく低下すること防止または低減され、栽培植物に対して軟体動物を経時的に安定して忌避することができる。さらに本発明の熱可塑性樹脂組成物は、このような忌避効果を適切に持続しつつ、所望の形態に成形することができるため、栽培する植物の種類や栽培方法に応じて任意の形態を有する軟体動物忌避材を提供することができる。
【発明を実施するための形態】
【００２０】
以下、本発明について詳述する。
【００２１】
（熱可塑性樹脂組成物）
本発明の熱可塑性樹脂組成物は、エチレン−エチルアクリレート共重合体樹脂およびパラオキシ安息香酸アルキルを含有する。
【００２２】
エチレン−エチルアクリレート（ＥＥＡ）共重合体樹脂は、主成分としてエチレン成分とエチルアクリレート単量体成分との共重合体を含有する。エチレン−エチルアクリレート（ＥＥＡ）共重合体樹脂は、一般に低密度ポリエチレン（ＬＤＰＥ）よりも柔軟性に富み、エチルアクリレート単量体成分の含有量が高いほど、融点が低下することが知られている。本発明の熱可塑性樹脂を構成するエチレン−エチルアクリレート共重合体樹脂は、例えば、６５℃〜１１０℃の融点を有する。
【００２３】
エチレン−エチルアクリレート共重合体樹脂に含まれるエチレン−エチルアクリレート共重合体のエチルアクリレート単量体成分の含有量は特にこだわらないが、共重合体樹脂の重量を基準にして、好ましくは１０重量％〜４５重量％、より好ましくは１５重量％〜４０重量％、さらにより好ましくは１５重量％〜３５重量％のエチルアクリレート単量体成分を含有する。エチレン−エチルアクリレート共重合体樹脂のエチルアクリレート単量体成分の含有量が１０重量％を下回ると、得られる樹脂化合物の成形加工性が低下し、ペレット化した状態でペレット表面にパラオキシ安息香酸アルキルの粉吹きが起こる場合がある。
【００２４】
このようなエチレン−エチルアクリレート共重合体樹脂としては、例えば、株式会社ＮＵＣ製押出コーティング用ＥＥＡ（ＮＵＣ−６２２０、ＮＵＣ−６１７０、ＥＥＲＮ−０２３、ＤＰＤＪ−９１６５、ＮＵＣ−６５１０、ＮＵＣ−６５２０、ＮＵＣ−６５７０、ＮＵＣ−６０７０、ＮＵＣ−６９４０等）、日本ポリエチレン株式会社製レクスパールＡ１１００、Ａ３１００、Ａ１１５０、Ａ４２００、Ａ６２００、Ａ４２５０等が市販されている。
【００２５】
パラオキシ安息香酸アルキルは、パラオキシ安息香酸とアルキルアルコールとのエステル化反応生成物である。
【００２６】
パラオキシ安息香酸アルキルは、その分子構造中、好ましくは炭素数１〜８、より好ましくは炭素数４〜７のアルキル基を含む。当該アルキル基は、直鎖状または分岐鎖状のいずれであってもよい。パラオキシ安息香酸アルキルを構成するアルキル基の例としては、メチル基、エチル基、ｎ−プロピル基、ｎ−ブチル基、ｎ−ペンチル基、ｎ−ヘキシル基、ｎ−ペプチル基、ｎ−オクチル基、イソプロピル基、イソブチル基、ｓ−ブチル基、ｔ−ブチル基、イソペンチル基、ｓ−ペンチル基、３−ペンチル基、ｔ−ペンチル基などが挙げられる。
【００２７】
本発明におけるパラオキシ安息香酸アルキルの具体的な例としては、パラオキシ安息香酸ブチル（例えば、パラオキシ安息香酸ｎ−ブチル）およびパラオキシ安息香酸ヘキシル（例えば、パラオキシ安息香酸ｎ−ヘキシル）、ならびにそれらの組み合わせが挙げられる。パラオキシ安息香酸ブチルは抗菌性に優れ、酒や醤油の製造における防腐剤としても使用されている。パラオキシ安息香酸ヘキシルは、それ自体がナメクジやカタツムリなどの軟体動物に対する忌避効果に優れることが知られている。このようなパラオキシ安息香酸ブチルおよびパラオキシ安息香酸ヘキシルはいずれも市販されている。
【００２８】
なお、本発明においては、エチレン−エチルアクリレート共重合体樹脂とパラオキシ安息香酸アルキルとの間の親和性の有無が留意されるかもしれない。例えば、成形用樹脂に他の成分を配合物として添加する場合、成形用樹脂に対して親和性が良好であるものを選択して使用することが所望される。例えば、樹脂用の可塑剤は親和性が良くないと成形体表面に可塑剤が滲みだしてきて表面をべとつかせてしまうことがあるからである。一方、薬剤成分と樹脂成分との関係ではこれらの親和性が良すぎると薬剤成分が樹脂成形体の内部に閉じ込められて薬効を充分に発揮することができず、薬剤成分の大部分を浪費することがあるからである。
【００２９】
しかし、本発明の熱可塑性樹脂組成物において、このような懸念は特に必要とされない。
【００３０】
本発明において、構成成分であるエチレン−エチルアクリレート共重合体樹脂とパラオキシ安息香酸アルキルとは互いに適切な親和性を有する。その結果、パラオキシ安息香酸アルキルは、エチレン−エチルアクリレート共重合体樹脂と混練されても、その薬効が阻害されることなく、効率よく発揮することができる。
【００３１】
本発明の熱可塑性樹脂組成物におけるエチレン−エチルアクリレート共重合体樹脂およびパラオキシ安息香酸アルキルの含有量は必ずしも限定されないが、例えば、エチレン−エチルアクリレート共重合体樹脂１００重量部に対してパラオキシ安息香酸アルキルが５重量部〜６０重量部であることが好ましく、１５重量部〜３５重量部であることがより好ましい。エチレン−エチルアクリレート共重合体樹脂１００重量部に対してパラオキシ安息香酸アルキルの含有量が５重量部未満であれば、軟体動物に対する忌避効果が不充分となる場合がある。エチレン−エチルアクリレート共重合体樹脂１００重量部に対してパラオキシ安息香酸アルキルの含有量が６０重量部を超えると、相対的にエチレン−エチルアクリレート共重合体樹脂の含有量が低下することにより、得られた樹脂組成物を所望の成形体に成形した際に、成形体表面のべとつきが大きくなる場合がある。
【００３２】
本発明の熱可塑性樹脂組成物は、上記エチレン−エチルアクリレート共重合体樹脂およびパラオキシ安息香酸アルキルに基づく両者の親和性や、薬効、成形加工性を阻害しない範囲において他の樹脂および他の添加剤を含有していてもよい。
【００３３】
本発明の熱可塑性樹脂組成物を構成し得る他の樹脂の例としては、必ずしも限定されないが、ポリオレフィン系樹脂およびその変性物、エチレン系アイオノマーが挙げられる。ポリオレフィン系樹脂の例としては、エチレンの単独重合体、エチレン成分を５０重量％を超えて含有するエチレンとエチレン以外のα−オレフィンとの共重合体、プロピレンの単独重合体、プロピレン成分を５０重量％を超えて含有するプロピレンとプロピレン以外のα−オレフィンとの共重合体、ブテンの単独重合体、ブタジエンやイソプレンなどの共役ジエンの単独重合体または共重合体などが挙げられる。本発明の熱可塑性樹脂組成物において、当該他の樹脂は、熱可塑性樹脂組成物の重量を基準として、例えば３０重量％まで含有していてもよい。
【００３４】
本発明の熱可塑性樹脂組成物を構成し得る他の添加剤の例としては、必ずしも限定されないが、他の薬効を有する薬剤（例えば、防ダニ剤、防虫剤）；酸化防止剤（例えば、フェノール系酸化防止剤、硫黄系酸化防止剤、および／またはリン系酸化防止剤）；紫外線吸収剤（例えば、ベンゾフェノン系紫外線吸収剤および／またはベンゾトリアゾール系紫外線吸収剤）；帯電防止剤（例えば、アニオン系活性剤、カチオン系活性剤、非イオン系活性剤、および／または両性活性剤）；透明化剤（例えば、カルボン酸金属塩、ソルビトール類、および／またはリン酸エステル金属塩類）；滑剤（例えば、炭化水素系滑剤、脂肪酸系滑剤、高級アルコール系滑剤、脂肪酸アミド系滑剤、金属石ケン系滑剤、および／またはエステル系滑剤）；難燃剤（例えば、有機系難燃剤および／または無機系難燃剤）；および可塑剤（例えば、エポキシ化植物油、フタル酸エステル類、および／またはポリエステル系可塑剤）；ならびにそれらの組み合わせ；が挙げられる。本発明において含有され得る上記他の添加剤の含有量は、特に限定されず、当業者によって任意の量が選択され得る。
【００３５】
本発明の熱可塑性樹脂組成物は、構成成分であるエチレン−エチルアクリレート共重合体樹脂により、柔軟性に優れた軟体動物忌避材として種々の形態に成形され、使用することができる。
【００３６】
（軟体動物を忌避するための樹脂成形体）
本発明の樹脂成形体は、上記熱可塑性樹脂組成物を有効成分として含有し、軟体動物（他と追えば、ナメクジ、カタツムリ）を忌避するために使用することができる。すなわち、本発明の樹脂成形体は、上記熱可塑性樹脂組成物を、例えば当業者に周知の手段を用いて所定の膜厚になるように、シートまたはフィルムの形態に成形してなる。シートまたはフィルムの厚みは特に限定されず、当業者によって適切に選択され得る。
【００３７】
シートまたはフィルムの形態を有する本発明の樹脂成形体は、農業または園芸分野における食用植物または観賞用植物のための路地栽培やハウス栽培などの栽培現場において、農業用または園芸用シートまたはフィルムとして使用され、上記熱可塑性樹脂組成物に含まれるパラオキシ安息香酸アルキルによって、当該食用植物および観賞用植物において軟体動物が大量に発生することを予防または低減することができる。
【００３８】
本発明の樹脂成形体はまた、上記熱可塑性樹脂組成物を薄く延展して忌避層を形成し、その一方の面に周知の粘着剤（例えば接着剤）を用いて粘着層を積層した積層体の形態を有していてもよい。当該積層体における忌避層および粘着層の各厚みは特に限定されず、当業者によって適切な厚みが選択され得る。
【００３９】
本発明の樹脂成形体が、このような忌避層と粘着層との組み合わせによる積層体の形態を有している場合、当該樹脂成形体は、軟体動物の忌避のために、当該分野において公知の農業用または園芸用シートに貼着して使用することができる。
【００４０】
なお、上記では、本発明の樹脂成形体の１つの実施形態である積層体について、忌避層と粘着層との２層で構成される場合について説明したが、本発明における積層体は、このような構成にのみ限定されるものではない。例えば、粘着層の忌避層と対向する面と反対側に離型紙などの剥離層が設けられていてもよい。
【００４１】
本発明の樹脂成形体は、路地栽培やハウス栽培などを通じて栽培される食用植物および／または観賞用植物への軟体動物の忌避に有用である。このような食用植物としては、必ずしも限定されないが、例えば、白菜、キャベツ、レタス、カブ、ダイコン、タアサイ、小松菜、ミズナ、ラディッシュ、クレソン、ルッコラ、チンゲン菜、ブロッコリー、イチゴ、キュウリ、ナスなどが挙げられる。観賞用植物としては、必ずしも限定されないが、例えば、バラ、アジサイ、アサガオ、コケ類、多肉植物、サボテンなどが挙げられる。
【実施例】
【００４２】
以下、実施例を挙げて本発明を詳細に説明するが、本発明はこれらの実施例に限定されるものではない。
【００４３】
（実施例１）
溶融押出機（浅田鉄工株式会社製ミラクルＫＣＫ）に、エチレン−エチルアクリレート共重合体樹脂（株式会社ＮＵＣ製ＥＥＡ樹脂ＤＰＤＪ−９１６９；エチルアクリレート単量体成分含有量３５重量％）１００重量部およびパラオキシ安息香酸ｎ−ヘキシル（上野製薬株式会社製）２５重量部を仕込み、溶融混練してペレット化した。次いで、得られたペレットから、Ｔ−ダイ押し出し機によって厚さ２５μｍのフィルム（１−Ａ）を作製した。
【００４４】
（実施例２）
パラオキシ安息香酸ｎ−ヘキシルの仕込み量を１７．６重量部に変更したこと以外は、実施例１と同様にしてペレットを作製し、かつ得られたペレットから厚さ２５μｍのフィルム（１−Ｂ）を作製した。
【００４５】
（実施例３）
パラオキシ安息香酸ｎ−ヘキシルの仕込み量を１１．１重量部に変更したこと以外は、実施例１と同様にしてペレットを作製し、かつ得られたペレットから厚さ２５μｍのフィルム（１−Ｃ）を作製した。
【００４６】
（実施例４）
溶融押出機（浅田鉄工株式会社製ミラクルＫＣＫ）に、エチレン−エチルアクリレート共重合体樹脂（株式会社ＮＵＣ製ＥＥＡ樹脂ＮＵＣ−６９４０；エチルアクリレート単量体成分含有量２０重量％）１００重量部およびパラオキシ安息香酸ｎ−ヘキシル（上野製薬株式会社製）４２．９重量部を仕込み、溶融混練してペレット化した。次いで、得られたペレットから、Ｔ−ダイ押し出し機によって厚さ２５μｍのフィルム（２−Ａ）を作製した。
【００４７】
（実施例５）
パラオキシ安息香酸ｎ−ヘキシルの仕込み量を３３．３重量部に変更したこと以外は、実施例４と同様にしてペレットを作製し、かつ得られたペレットから厚さ２５μｍのフィルム（２−Ｂ）を作製した。
【００４８】
（実施例６）
パラオキシ安息香酸ｎ−ヘキシルの仕込み量を２５重量部に変更したこと以外は、実施例４と同様にしてペレットを作製し、かつ得られたペレットから厚さ２５μｍのフィルム（２−Ｃ）を作製した。
【００４９】
（実施例７）
パラオキシ安息香酸ｎ−ヘキシルの仕込み量を１７．６重量部に変更したこと以外は、実施例４と同様にしてペレットを作製し、かつ得られたペレットから厚さ２５μｍのフィルム（２−Ｄ）を作製した。
【００５０】
（実施例８）
パラオキシ安息香酸ｎ−ヘキシルの仕込み量を１１．１重量部に変更したこと以外は、実施例４と同様にしてペレットを作製し、かつ得られたペレットから厚さ２５μｍのフィルム（２−Ｅ）を作製した。
【００５１】
（実施例９）
溶融押出機（浅田鉄工株式会社製ミラクルＫＣＫ）に、エチレン−エチルアクリレート共重合体樹脂（株式会社ＮＵＣ製ＥＥＡ樹脂ＮＵＣ−６９４０；エチルアクリレート単量体成分含有量３５重量％）１００重量部およびパラオキシ安息香酸ｎ−ブチル（上野製薬株式会社製）１７．６重量部を仕込み、溶融混練してペレット化した。次いで、得られたペレットから、Ｔ−ダイ押し出し機によって厚さ２５μｍのフィルム（３−Ａ）を作製した。
【００５２】
（比較例１）
パラオキシ安息香酸ｎ−ヘキシルの仕込み量を０重量部に変更したこと以外は、実施例１と同様にしてペレットを作製し、かつ得られたペレットからコントロールとして厚さ２５μｍのフィルム（ＣＴＬ）を作製した。
【００５３】
（軟体動物忌避効果の評価試験方法）
実施例１〜８で作製したフィルムのそれぞれを用いて、軟体動物に対する忌避効果の評価試験を以下のように行った。
【００５４】
まず、実施例１〜９および比較例１で作製したフィルム（１−Ａ）〜（１−Ｃ）、（２−Ａ）〜（２−Ｅ）および（３−Ａ）、ならびにフィルム（ＣＴＬ）を、それぞれ３０ｃｍ×３０ｃｍに切断してサンプルを得た。
【００５５】
次いで、４０ｃｍ×４０ｃｍ×（高さ）３０ｃｍの木製の箱の底に排水溝を設け、その中央部に３０ｃｍ×３０ｃｍのサンプルのフィルム（上記で作製したうちの１枚）を置いた。箱の中央部には軟体動物の誘引剤として約１０ｇの菜種油の搾油滓を置いた。
【００５６】
その後、箱の中のサンプルの周りに１０匹のナメクジ（ハウス畑で採取したもの）を置き、温度２５℃かつ相対湿度６５％で６時間そのまま放置した。試験開始後３時間の時点で園芸用のジョウロでサンプルの上に散水した。そして、試験開始から１２時間経過後に誘引剤上にまで移動したナメクジの数を数え、忌避率（％）を以下の計算式にしたがって、算出した。
【００５７】
【数１】
2020055950.tif 000002
【００５８】
上記操作および忌避率の算出を、実施例１〜９および比較例１で作製したフィルム（１−Ａ）〜（１−Ｃ）、（２−Ａ）〜（２−Ｅ）および（３−Ａ）、ならびにフィルム（ＣＴＬ）から得られたサンプルについてフィルム（ＣＴＬ）を除き、それぞれ２回行い、それらの平均値を、本評価における忌避率とした。得られた結果を表１に示す。
【００５９】
【表１】
2020055950.tif 000003
【００６０】
表１に示すように、実施例１〜９で得られたフィルム（１−Ａ）〜（１−Ｃ）、（２−Ａ）〜（２−Ｅ）および（３−Ａ）はいずれも、コントロールである比較例１のフィルム（ＣＴＬ）と比較して、誘引剤に対してナメクジを効果的に忌避することができていたことがわかる。例えば、実施例４〜８の結果から明らかなように、パラオキシ安息香酸ｎ−ヘキシルの仕込み量を高めるほど、忌避効果は高められていた。しかし、例えば、実施例１および６の対比から明らかなように、パラオキシ安息香酸ｎ−ヘキシルの仕込み量が同量であったとしても、エチレン−エチルアクリレート共重合体樹脂に含まれるエチレンアクリレート成分の含有量によって忌避率にも相違が生じていたことがわかる。
【００６１】
（比較例２）
溶融押出機（浅田鉄工株式会社製ミラクルＫＣＫ）に、低密度ポリエチレン樹脂（株式会社ＮＵＣ製ＮＵＣ−８００９）１００重量部およびパラオキシ安息香酸ｎ−ヘキシル（上野製薬株式会社製）５重量部を仕込み、溶融混練してペレット化を試みた。しかし、ペレット化に至る前に、パラオキシ安息香酸ｎ−ヘキシルが熱分解して発煙し、発泡してペレット自体を得ることができなかった。
【００６２】
（比較例３）
パラオキシ安息香酸ｎ−ヘキシルの仕込み量を２５重量部に変更したこと以外は、比較例２と同様にしてペレット化を試みた。しかし、ペレット化に至る前に、パラオキシ安息香酸ｎ−ヘキシルが熱分解して発煙し、発泡してペレット自体を得ることができなかった。
【００６３】
（比較例４）
低密度ポリエチレン樹脂の代わりにポリプロピレン樹脂（株式会社プライムポリマー製Ｆ１０９Ｖ）１００重量部を用いたこと以外は、比較例２と同様にしてペレット化を試みた。しかし、ペレット化に至る前に、パラオキシ安息香酸ｎ−ヘキシルが熱分解して発煙し、発泡してペレット自体を得ることができなかった。
【００６４】
（比較例５）
低密度ポリエチレン樹脂の代わりにエチレン−酢酸ビニル共重合体樹脂（三井デュポンケミカル株式会社製エバフレックスＰ１２０７）１００重量部を用いたこと以外は、比較例２と同様にしてペレット化を試みた。しかし、ペレット化に至る前に、パラオキシ安息香酸ｎ−ヘキシルが熱分解して発煙し、発泡してペレット自体を得ることができなかった。
【００６５】
（比較例６）
低密度ポリエチレン樹脂の代わりにエチレン−酢酸ビニル共重合体樹脂（三井デュポンケミカル株式会社製エバフレックスＰ１２０７）１００重量部を用い、かつパラオキシ安息香酸ｎ−ヘキシルの仕込み量を２５重量部に変更したこと以外は、比較例２と同様にしてペレット化を試みた。しかし、ペレット化に至る前に、パラオキシ安息香酸ｎ−ヘキシルが熱分解して発煙し、発泡してペレット自体を得ることができなかった。
【産業上の利用可能性】
【００６６】
本発明によれば、食用植物や観賞用植物の栽培効率を向上させることができる点で、例えば、農業分野、園芸分野などの技術分野において有用である。
【手続補正書】
【提出日】平成30年10月22日(2018.10.22)
【手続補正２】
【補正対象書類名】明細書
【補正対象項目名】０００１
【補正方法】変更
【補正の内容】
【０００１】
本発明は、熱可塑性樹脂組成物ならびにそれを用いた軟体動物忌避材および軟体動物を忌避するための樹脂成形体に関し、より詳細には、成形性を保持したまま軟体動物に対して優れた忌避効果を発揮することのできる熱可塑性樹脂組成物ならびにそれを用いた軟体動物忌避材および軟体動物を忌避するための樹脂成形体に関する。
【手続補正３】
【補正対象書類名】明細書
【補正対象項目名】０００９
【補正方法】変更
【補正の内容】
【０００９】
本発明は、上記問題の解決を課題とするものであり、その目的とするところは、軟体動物に対して、耐水性に優れかつ土壌表面等に馴染みの良い忌避成分を含有し、かつ良好な成形加工性を有する、熱可塑性樹脂組成物ならびにそれを用いた軟体動物忌避材および軟体動物を忌避するための樹脂成形体を提供することにある。
【手続補正４】
【補正対象書類名】明細書
【補正対象項目名】００１１
【補正方法】変更
【補正の内容】
【００１１】
１つの実施形態では、上記パラオキシ安息香酸アルキルの含有量は、上記エチレン−エチルアクリレート共重合体樹脂の含有量１００重量部に対して、５重量部から６０重量部である。
【手続補正５】
【補正対象書類名】明細書
【補正対象項目名】００３６
【補正方法】変更
【補正の内容】
【００３６】
（軟体動物を忌避するための樹脂成形体）
本発明の樹脂成形体は、上記熱可塑性樹脂組成物を有効成分として含有し、軟体動物（例えば、ナメクジ、カタツムリ）を忌避するために使用することができる。すなわち、本発明の樹脂成形体は、上記熱可塑性樹脂組成物を、例えば当業者に周知の手段を用いて所定の膜厚になるように、シートまたはフィルムの形態に成形してなる。シートまたはフィルムの厚みは特に限定されず、当業者によって適切に選択され得る。
【手続補正６】
【補正対象書類名】明細書
【補正対象項目名】００６４
【補正方法】変更
【補正の内容】
【００６４】
（比較例５）
低密度ポリエチレン樹脂の代わりにエチレン−酢酸ビニル共重合体樹脂（三井デュポンポリケミカル株式会社製エバフレックスＰ１２０７）１００重量部を用いたこと以外は、比較例２と同様にしてペレット化を試みた。しかし、ペレット化に至る前に、パラオキシ安息香酸ｎ−ヘキシルが熱分解して発煙し、発泡してペレット自体を得ることができなかった。
【手続補正７】
【補正対象書類名】明細書
【補正対象項目名】００６５
【補正方法】変更
【補正の内容】
【００６５】
（比較例６）
低密度ポリエチレン樹脂の代わりにエチレン−酢酸ビニル共重合体樹脂（三井デュポンポリケミカル株式会社製エバフレックスＰ１２０７）１００重量部を用い、かつパラオキシ安息香酸ｎ−ヘキシルの仕込み量を２５重量部に変更したこと以外は、比較例２と同様にしてペレット化を試みた。しかし、ペレット化に至る前に、パラオキシ安息香酸ｎ−ヘキシルが熱分解して発煙し、発泡してペレット自体を得ることができなかった。
【手続補正８】
【補正対象書類名】特許請求の範囲
【補正対象項目名】全文
【補正方法】変更
【補正の内容】
【特許請求の範囲】
【請求項１】
エチレン−エチルアクリレート共重合体樹脂およびパラオキシ安息香酸アルキルを含有する、熱可塑性樹脂組成物。
【請求項２】
前記パラオキシ安息香酸アルキルの含有量が、前記エチレン−エチルアクリレート共重合体樹脂の含有量１００重量部に対して、５重量部から６０重量部である、請求項１に記載の熱可塑性樹脂組成物。
【請求項３】
前記パラオキシ安息香酸アルキルが、炭素数１から８の直鎖状または分岐鎖状のアルキル基を含む、請求項１または２に記載の熱可塑性樹脂組成物。
【請求項４】
前記パラオキシ安息香酸アルキルが、パラオキシ安息香酸ブチルおよびパラオキシ安息香酸ヘキシルからなる群から選択される少なくとも１種の化合物である、請求項３に記載の熱可塑性樹脂組成物。
【請求項５】
前記エチレン−エチルアクリレート共重合体樹脂が、該エチレン−エチルアクリレート共重合体樹脂の重量を基準として１５重量％から３５重量％のエチルアクリレート単量体成分を含む、請求項１から４のいずれかに記載の熱可塑性樹脂組成物。
【請求項６】
請求項１から５のいずれかに記載の熱可塑性樹脂組成物を有効成分として含有する、軟体動物忌避材。
【請求項７】
請求項１から５のいずれかに記載の熱可塑性樹脂組成物を含む、軟体動物を忌避するための樹脂成形体。
【請求項８】
フィルムまたはシートの形態を有する、請求項７に記載の軟体動物を忌避するための樹脂成形体。
【請求項９】
前記樹脂組成物から構成される忌避層と粘着層とを含む積層体の形態を有する、請求項７に記載の軟体動物を忌避するための樹脂成形体。